СЛОИСТЫЙ МАТЕРИАЛ ДЛЯ МНОГОСЛОЙНОГО СТЕКЛА И МЕЖСЛОЙНАЯ ПЛЕНКА ДЛЯ МНОГОСЛОЙНОГО СТЕКЛА

1. Слоистый материал для многослойного стекла,
где межслойная пленка для многослойного стекла и замедляющий элемент, помещенный между адгезивными слоями, являются многослойными,
указанная межслойная пленка для многослойного стекла включает термопластичную смолу и поглотитель ультрафиолета,
указанная межслойная пленка для многослойного стекла включает в качестве указанного поглотителя ультрафиолета соединение бензотриазола или соединение бензофенона и, по меньшей мере, одно соединение, выбранное из группы, состоящей из соединения малонового сложного эфира, соединения оксанилида и соединения триазина,
суммарное содержание указанного соединения малонового сложного эфира, указанного соединения оксанилида и указанного соединения триазина составляет 0,8 части по массе или более, а суммарное содержание указанного соединения бензотриазола или указанного соединения бензофенона составляет 0,8 части по массе или более в расчете на 100 частей по массе указанной термопластичной смолы, и
указанный адгезивный слой включает в себя адгезив, имеющий температуру стеклования, равную -20°C или ниже.
2. Слоистый материал для многослойного стекла по п.1,
где межслойная пленка многослойного стекла содержит соединение триазина и соединение бензотриазола в качестве поглотителя ультрафиолета, а содержание указанного соединения триазина составляет от 0,8 до 2,0 частей по массе, и содержание указанного соединения бензотриазола составляет от 0,8 до 1,4 части по массе в расчете на 100 частей по массе термопластичной смолы.
3. Слоистый материал для многослойного стекла по п.1,
где межслойная пленка многослойного стекла содержит соединение оксанилида и соединение бензотриазола в качестве поглотителя ультрафиолета, содержание указанного соединения оксанилида составляет от 0,8 до 1,4 части по массе, а содержание указанного соединения бензотриазола составляет от 0,8 до 1,4 части по массе в расчете на 100 частей по массе термопластичной смолы.
4. Слоистый материал для многослойного стекла по п.1,
где межслойная пленка многослойного стекла содержит соединение малонового сложного эфира и соединение бензотриазола в качестве поглотителя ультрафиолета, содержание соединения указанного малонового сложного эфира составляет от 0,8 до 1,2 части по массе, а содержание указанного соединения бензотриазола составляет от 0,8 до 1,4 части по массе в расчете на 100 частей по массе термопластичной смолы.
5. Слоистый материал для многослойного стекла по п.1,
где межслойная пленка многослойного стекла содержит соединение триазина и соединение бензофенона в качестве поглотителя ультрафиолета, и содержание указанного соединения триазина составляет от 0,8 до 2,0 части по массе, а содержание указанного соединения бензофенона составляет от 0,8 до 1,6 части по массе в расчете на 100 частей по массе термопластичной смолы.
6. Слоистый материал для многослойного стекла по п.1,
где межслойная пленка многослойного стекла содержит соединение оксанилида и соединение бензофенона в качестве поглотителя ультрафиолета, а содержание указанного соединения оксанилида составляет от 0,8 до 1,4 части по массе, а содержание указанного соединения бензофенона составляет от 0,8 до 1,6 части по массе в расчете на 100 частей по массе термопластичной смолы.
7. Слоистый материал для многослойного стекла по п.1,
где межслойная пленка многослойного стекла содержит соединение малонового сложного эфира и соединение бензофенона в качестве поглотителя ультрафиолета, и содержание указанного соединения малонового сложного эфира составляет от 0,8 до 1,2 части по массе, а содержание указанного соединения бензофенона составляет от 0,8 до 1,6 части по массе в расчете на 100 частей по массе термопластичной смолы.
8. Слоистый материал для многослойного стекла по пп.1, 2, 3, 4, 5, 6 или 7,
где межслойная пленка многослойного стекла дополнительно содержит стерически затрудненное соединение амина.
9. Слоистый материал для многослойного стекла по пп.1, 2, 3, 4, 5, 6 или 7,
где адгезивный слой содержит акриловый адгезив.
10. Слоистый материал для многослойного стекла по пп.1, 2, 3, 4, 5, 6 или 7,
где термопластичная смола представляет собой поливинилацетальную смолу.
11. Слоистый материал для многослойного стекла по п.10,
где межслойная пленка многослойного стекла дополнительно содержит пластификатор.
12. Межслойная пленка для многослойного стекла,
где указанная межслойная пленка для многослойного стекла содержит термопластичную смолу и поглотитель ультрафиолета,
где указанная межслойная пленка для многослойного стекла содержит в качестве указанного поглотителя ультрафиолета соединение бензотриазола или соединение бензофенона и, по меньшей мере, одно соединение, выбранное из группы, состоящей из соединения малонового сложного эфира, соединения оксанилида и соединения триазина и
суммарное содержание указанного соединения малонового сложного эфира, указанного соединения оксанилида и указанного соединения триазина составляет 0,8 части по массе или более, а суммарное содержание указанного соединения бензотриазола или указанного содержания бензофенона составляет не менее 0,8 части по массе в расчете на 100 частей по массе указанной термопластичной смолы.
13. Межслойная пленка для многослойного стекла по п.12,
где межслойная пленка для многослойного стекла содержит соединение триазина и соединение бензотриазола в качестве поглотителя ультрафиолета, и содержание указанного соединения триазина составляет от 0,8 до 2,0 части по массе, и содержание указанного соединения бензотриазола составляет от 0,8 до 1,4 части по массе в расчете на 100 частей по массе термопластичной смолы.
14. Межслойная пленка для многослойного стекла по п.12,
где межслойная пленка для многослойного стекла содержит соединение оксанилида и соединение бензотриазола в качестве поглотителя ультрафиолета, и содержание указанного соединения оксанилида составляет от 0,8 до 1,4 части по массе, и содержание указанного соединения бензотриазола составляет от 0,8 до 1,4 части по массе в расчете на 100 частей по массе термопластичной смолы.
15. Межслойная пленка для многослойного стекла по п.12,
где межслойная пленка для многослойного стекла содержит соединение малонового сложного эфира и соединение бензотриазола в качестве поглотителя ультрафиолета, и содержание указанного соединения малонового сложного эфира составляет от 0,8 до 1,2 части по массе, и содержание указанного соединения бензотриазола составляет от 0,8 до 1,4 части по массе в расчете на 100 частей по массе термопластичной смолы.
16. Межслойная пленка для многослойного стекла по п.12,
где межслойная пленка для многослойного стекла содержит соединение триазина и соединение бензофенона в качестве поглотителя ультрафиолета и содержание указанного соединение триазина составляет 0,8 до 2,0 части по массе и содержание указанного соединения бензофенона составляет от 0,8 до 1,6 части по массе в расчете на 100 частей по массе термопластичной смолы.
17. Межслойная пленка для многослойного стекла по п.12,
где межслойная пленка для многослойного стекла содержит соединение оксанилида и соединение бензофенона в качестве поглотителя ультрафиолета, и содержание указанного соединения оксанилида составляет от 0,8 до 1,4 части по массе, и содержание указанного соединения бензофенона составляет от 0,8 до 1,6 части по массе в расчете на 100 частей по массе термопластичной смолы.
18. Межслойная пленка для многослойного стекла по п.12,
где межслойная пленка для многослойного стекла содержит соединение малонового сложного эфира и соединение бензофенона в качестве поглотителя ультрафиолета, и содержание указанного соединения малонового сложного эфира составляет от 0,8 до 1,2 части по массе, и содержание указанного соединения бензофенона составляет от 0,8 до 1,6 части по массе в расчете на 100 частей по массе термопластичной смолы.
19. Межслойная пленка для многослойного стекла по пп.12, 13, 14, 15, 16, 17 или 18,
где термопластичная смола представляет собой поливинилацетальную смолу.
20. Межслойная пленка для многослойного стекла по п.19,
которая дополнительно содержит пластификатор.